(57)【要約】      （修正有）【課題】ウォーキング用サングラスとして朝・夕時に使用した場合、大きな防眩効果が得られるとともに、朝時の目覚め感が阻害されることもない防眩光学要素を提供する。【解決手段】透明基材が有機ガラスで形成されてなる防眩光学要素。前記透明基材が青色系染料で染色されるとともに、該透明基材の少なくとも一面に赤色系多層ミラー膜を備えている。分光光度計にて測定された透過率曲線が、４５０〜５５０ｎｍの短波長側波長域の平均透過率７５％以上、６００〜７００ｎｍの長波長側波長域の平均透過率５５％以下を示し、かつ、透過率極大値と隣接する極小値との透過率差４５％以上を示し、さらに、４００〜６５０ｎｍの可視光波長域の全体平均透過率が５５％以上を示すものである。【選択図】図１
2013218074.tif 000002
【特許請求の範囲】
【請求項１】
透明基材が有機ガラスで形成されてなる防眩光学要素であって、
前記透明基材が青色系染料で染色されるとともに、該透明基材の少なくとも一面に赤色系多層ミラー膜を備えて、
透過率曲線が、４５０〜５５０ｎｍの短波長側波長域の平均透過率７５％以上、６００〜７００ｎｍの長波長側波長域の平均透過率５５％以下を示し、かつ、透過率極大値と隣接する極小値との透過率差４５％以上を示し、さらに、４００〜６５０ｎｍの可視光波長域の全体平均透過率５５％以上を示すものであることを特徴とする防眩光学要素。
【請求項２】
透明基材が有機ガラスで形成されてなる防眩光学要素であって、
前記透明基材が青色系染料で染色されるとともに、該透明基材の少なくとも一面に赤色系多層ミラー膜を備えて、
透過率曲線が、４５０〜５５０ｎｍの短波長側波長域の平均透過率８０％以上、６００〜７００ｎｍの長波長側波長域の平均透過率４５％以下を示し、かつ、透過率極大値と隣接する極小値との透過率差５０％以上を示し、さらに、４００〜６５０ｎｍの可視光波長域の全体平均透過率６０％以上を示すものであることを特徴とする防眩光学要素。
【請求項３】
前記有機ガラスが、紫外線カット仕様であることを特徴とする請求項１又は２記載の防眩光学要素。
【請求項４】
前記有機ガラスが、偏光仕様であることを特徴とする請求項１、２又は３記載の防眩光学要素。
【発明の詳細な説明】
【技術分野】
【０００１】
本発明は、透明基材の少なくとも一面に膜構成が赤色系多層ミラー膜（多層光学薄膜）を備えた防眩光学要素に関する。
【０００２】
ここでは、眼鏡用レンズを例に採り説明するが、これに限られるものではない。
【０００３】
即ち、本発明に係る防眩光学要素は、眼鏡用に限られず、各種ディスプレイの前面パネル、カメラ用レンズ・フィルター等の特定波長の選択的透過および選択的遮断が要望される場合等の、他の光学要素にも適用できる。
【０００４】
眼鏡に適用する場合は、ウォーキング、ゴルフ、サイクリング、釣り、ヒッチハイク、ドライブ、買い物、洗濯物干し等の屋外使用のサングラスとして好適であり、特に、朝・夕時におけるウォーキング用のサングラスとして好適である。
【０００５】
なお、本願明細書・特許請求の範囲において、「透過率曲線」とは「分光光度計で測定した波長に対応する透過率の波形曲線」を意味する。
【０００６】
本明細書において、「青色系波長域」には、「青」以外に、「紫」、「緑青」、「青緑」の波長域の光も含み、また、「赤色系波長域」には、「赤」以外に、「橙」の波長域の光も含む。
【背景技術】
【０００７】
ウォーキングは、金も要らず老若男女に関係なく誰でも行なうことができるため、ウォーキングの人気が高まっている。例えば、平成２１年度内閣府調査「体力・スポーツに関する世論調査」によれば、「最近一年間に行なったスポーツ」および「今後行ってみたいと思う運動やスポーツ」に係る質問に対する回答の中で何れも「ウォーキング」がそれぞれ48.2%および50.8%と、過半数近くを占めている。
【０００８】
そして、ウォーキングに際して、サングラスを利用する人が多いが、それらの人のうち、朝すっきり目が覚めないと訴える人がいることが分かってきた。
【０００９】
その理由の一つとして、睡眠ホルモンであるメラトニン分泌が抑制されず覚醒し難く（朝すっきり目が覚めず）、ひいては、昼間に眠くなることも考えられる。
【００１０】
人間のメラトニンは、一般に、夜間の就寝２時間位前から睡眠前半の時間帯に大量に分泌され、この分泌により体温の低下及び入眠が促されると考えられている。そしてメラトニンの分泌は光刺激が人の網膜上の光受容体に与えられることにより抑制されることが知られている。特開平6−314595号図５（各波長による人のメラトニンの減少率をあらわしたグラフ）を本願添付の図１として引用する。図１の横軸は波長（ｎｍ）を、縦軸はメラトニン分泌抑制率を夫々示しており、図に示す如く、特に５００ｎｍ近傍の波長域の光がメラトニンの分泌抑制に対して支配的であることがわかる。
【００１１】
他方、朝焼けや夕焼けに見られるように、朝夕の太陽光は、赤色光が強調されて人間の目に見え、下記のような理由により、上記５００ｎｍ近傍の波長域の光量が少ない。
【００１２】
太陽光は大気中のＮ２やＯ２さらには浮遊塵埃によって散乱される。その際、波長の短い青色系波長域の光（４００〜５００ｎｍ）ほど散乱し易く、波長の長い赤色系波長域の光（６００〜７５０ｎｍ）は散乱しがたく直進性が高い。このため、太陽が上にある快晴時の昼間は、散乱光である青色光が途中で拡散せずに目に届き強調されて目に入るため空が青く見える。これに対し、朝夕には太陽が横方向にあり通過する大気層が長くなって青色光が拡散して人の目には届かず、直進性の高い赤色光が強調されて人の目に入るためである。
【００１３】
そこで、青色系波長域の透過率を減小させずに、赤色系波長域の透過率を可及的に減小させるウォーキング用サングラスの要望されていた。
【００１４】
しかし、そのようなウォーキング用サングラスは、本発明者らは寡聞にして知らない。
【００１５】
本発明の特許性（進歩性）に影響を与えるものではないが、特許文献１には、本発明に適用可能な染色による「有機ガラスの着色方法」に係る発明が、特許文献２には、本発明に適用可能な「光学無機薄膜（多層ミラー膜）を備えた光学要素」に係る発明が、それぞれ記載されている。
【先行技術文献】
【特許文献】
【００１６】
【特許文献１】特開２００２−１８７９６７号公報
【特許文献２】特開２００５−２３４１８８号公報
【発明の開示】
【発明が解決しようとする課題】
【００１７】
本発明は、上記にかんがみて、ウォーキング用サングラスとして朝・夕時に使用した場合、大きな防眩効果が得られるとともに、朝時の目覚め感が阻害されることもない防眩光学要素を提供することを目的とする。
【課題を解決するための手段】
【００１８】
本発明者らは、上記課題を解決するために、鋭意開発に努力をした結果、下記各構成の防眩光学要素に想到した。
【００１９】
透明基材が有機ガラスで形成されてなる防眩光学要素であって、
前記透明基材が青色系染料で染色されるとともに、該透明基材の少なくとも一面に赤色系多層ミラー膜を備えて、
透過率曲線が、４５０〜５５０ｎｍの短波長側波長域の平均透過率７５％以上、６００〜７００ｎｍの長波長側波長域の平均透過率５５％以下を示し、かつ、透過率極大値と隣接する極小値との透過率差４５％以上を示し、さらに、４００〜６５０ｎｍの可視光波長域の全体平均透過率５５％以上を示すものであることを特徴とする。
【００２０】
本発明は、メラトニン抑止効果の大きい４５０〜５５０ｎｍの短波長側波長域の透過率が高く、かつ、朝・夕の眩しさの原因となる赤色系波長域の大部分を含む６００〜７００ｎｍの長短波長域の透過率が低く、かつ、透過率極大値と隣接する極小値との透過率差も大きい。したがって、朝・夕時のウォーキング用サングラスとして使用した場合、防眩効果が大きいとともに、朝の目覚め感が阻害されることもない。さらには、視認性も低下しない。
【図面の簡単な説明】
【００２１】
【図１】受光によるメラトニン分泌抑制の波長特性を示すグラフ図である。
【図２】本発明を適用可能な偏光レンズ基体の一例を示す概略断面図である。
【図３】本発明を適用するレンズの注型成形法の説明断面図である。
【図４】本発明を適用するミラー膜等の多層蒸着膜を備えた眼鏡レンズの概略断面図である。
【図５】実施例１〜４で調製したレンズの透過率グラフ図である。
【図６】比較例１〜３で調製したレンズの透過率グラフ図である。
【図７】補色説明のための色相環の図である。
【図８】ミラー薄膜を施さずに浸漬染色を６０ｓおよび９０ｓを施したレンズの透過率グラフ図である。
【図９】染色を施さずに、ＭＬ−１、ＭＬ−２の各ミラー薄膜およびＭＬ−３の反射防止膜を施したレンズの透過率グラフ図である。
【発明を実施するための形態】
【００２２】
本発明の実施形態（光学要素）を、偏光素子レスの眼鏡用レンズ基材に適用する場合について説明する。以下の説明で、配合部数を示す「部」は、「質量部」を意味する。
【００２３】
当然、図２に示すような薄板状の偏光素子１３の片面又は両面に透明基材層１５を有している複層構造の偏光レンズ基材１１にも本発明は、適用可能である。
【００２４】
本実施形態の可視光線長波長域カットレンズは、射出成形法又は図３に示すような注型成形法で成形する。
【００２５】
ガラス製の第一・第二モールド１７、１９の周囲開口に環状のガスケット２３を配してキャビティ２５を形成して成形型２７を調製し、該成形型２７のキャビティ２５に液状材料注入口２３ａを介して重合性液状材料を注入して、熱硬化重合や紫外線硬化（光）重合などの手段により、重合乃至架橋により硬化させて、レンズ基材を成形する。
【００２６】
そして、有機ガラス基材（透明合成樹脂材料）としては、ポリメチルメタクリレート（ＰＭＭＡ）、ポリカーボネート（ＰＣ）、ポリエチレンテレフタレート（ＰＥＴ：ポリエステル）、ポリウレタン、脂肪族アリルカーボネート樹脂、芳香族アリルカーボネート樹脂、ポリチオウレタン、エピスルフィド樹脂、ノルボルネン系樹脂、ポリイミド、ポリオレフィン系等を挙げることができる。
【００２７】
なお、重合性液体材料には、通常、紫外線吸収剤を添加し、さらに、必要に応じて、内部離型剤、消臭剤、酸化防止剤、安定剤、重合開始剤等を添加する。特に、紫外線吸収剤は、有害光線である紫外線カット（４００ｎｍ以下）の作用を奏し、眼保護作用の見地から有効である。
【００２８】
ここで、上記紫外線吸収剤としては、慣用のものを使用できる。例えば、ベンゾフェノン系、ジフェニルアクリレート系、立体障害アミン系、サリチル酸エステル系、ベンゾトリアゾール系、ヒドロキシベンゾエート系、シアノアクリレート系、ヒドロキシフェニルトリアジン系等を挙げることができる。
【００２９】
これらの内で、下記構造式（１）で示されるベンゾトリアゾール系のもの及びそれらの誘導体が望ましい。
【００３０】
【化１】
2013218074.tif 000003
【００３１】
なお、紫外線吸収剤の配合量は、樹脂１００部に対して、0.１〜６部（望ましくは１〜４部）とする。紫外線吸収剤の配合量が過少では、紫外線カットが困難となる。他方、過多では、全体透過率が低くなり、視認性を確保し難くなる。
【００３２】
こうして成形したレンズ基材は、青色系染料を用いて慣用の方法により染色をする。通常、分散染料を溶解させた水系染浴（水溶液）に、注型成形後のレンズ基材を浸漬して、又は、分散染料を煉りこんだ射出成形材料に煉りこんでレンズ基材を射出成形して行なう。高屈折率（約1.65以上）のレンズ基材の場合、特許文献1記載の前記着色方法によることが望ましい。
【００３３】
なお、上記水系染浴で染色する場合、浴温および浸漬時間は、基材の種類、分散染料の種類・濃度により異なるが、８５〜９５℃×約１〜２分とする。
【００３４】
なお、青色系染料による染色のみ（赤色系多層ミラー膜なし）の有機ガラス基材の透過率曲線は、図８に示す如く、５８０〜６５０nm（赤色系波長域の短波長側および黄赤・黄の波長域）の光線を吸収する。結果的に、上記波長域の光線透過率が低下して、これらの波長域の光に対する防眩効果を有する。なお、青色系染料は、黄色〜赤色系波長域（５８０〜６５０nm）の光を吸収する結果、有機ガラス基材は、補色としての青色系に着色されて見える（図７参照）。なお、図７は、齋藤勝裕著「光と色彩の科学」講談社、2010．10、ｐ96から引用編集したものである。
【００３５】
ここで使用可能な青色系染料しては、所定範囲の赤色系波長域を吸収可能なものであれば特に限定されず、例えば、下記1)アゾ系分散染料、2)アントラキノン系分散染料、3)混合分散染料等を使用可能である。なお、下記各染料名は、後括弧内に記した各社の商品名である。
【００３６】
１）アゾ系分散染料：
ＤＩＡＮＩＸ Ｂｌｕｅ Ｓ−２Ｇ（ダイスター社製）
ＤＩＡＮＩＸ Ｂｌｕｅ Ｆ２Ｂ−ＳＥ（ダイスター社製）
ＤＩＡＮＩＸ Ｄａｒｋ Ｂｌｕｅ ＳＥ−３ＲＴ（ダイスター社製）
ＫＡＹＡＬＯＮ ＰＯＬＹＥＳＴＥＲ Ｂｌｕｅ ２Ｒ−ＳＦ（日本化薬（株）製）
ＭＩＫＥＴＯＮ ＰＯＬＹＥＳＴＥＲ Ｂｌｕｅ Ｇ−ＡＤＷ（ダイスター社製）
ＭＩＫＥＴＯＮ ＰＯＬＹＥＳＴＥＲ Ｂｌｕｅ ３ＲＴ ｐａｓｔｅ（ダイスター社製）
ＭＩＫＥＴＯＮ ＰＯＬＹＥＳＴＥＲ Ｂｌｕｅ ３ＲＳＦ（ダイスター社製）
ＭＩＫＥＴＯＮ ＰＯＬＹＥＳＴＥＲ Ｂｌｕｅ７ＧＳＦ（ダイスター社製）
【００３７】
２）アントラキノン系分散染料
ＤＩＡＮＩＸ Ｂｌｕｅ ＦＢＬ（ダイスター社製）
ＤＩＡＮＩＸ Ｂｌｕｅ Ｓ−ＢＧ（ダイスター社製）
ＴＥＲＡＳＩＬ Ｂｌｕｅ ＢＧＥ−０１（チバスペシャルティケミカルズ社製）
【００３８】
３）配合分散染料
ＤＩＡＮＩＸ Ｂｌｕｅ ＰＡＬ（ダイスター社製）
ＤＩＡＮＩＸ Ｂｌｕｅ Ｋ−ＦＢＬ（ダイスター社製）
ＤＩＡＮＩＸ Ｂｌｕｅ ＡＣＥ（ダイスター社製）
ＤＩＡＮＩＸ Ｂｌｕｅ ＰＬＵＳ（ダイスター社製）
ＤＩＡＮＩＸ Ｄａｒｋ Ｂｌｕｅ Ｓ−ＬＦ（ダイスター社製）
ＣＩＢＡＣＥＴ Ｂｌｕｅ ＥＬ−Ｂ（チバスペシャルティケミカルズ社製）
ＣＩＢＡＣＥＴ Ｂｌｕｅ ＥＬ−ＦＧ（チバスペシャルティケミカルズ社製）
ＫＡＹＡＬＯＮ ＰＯＬＹＥＳＴＥＲ Ｂｌｕｅ Ｂ−ＳＦ ｃｏｎｃ（日本化薬（株）製）
ＫＡＹＡＬＯＮ ＰＯＬＹＥＳＴＥＲ Ｂｌｕｅ Ｔ−Ｓ ｎｅｗ（日本化薬（株）製）
【００３９】
本発明の場合、有機ガラス基材１０の表面側に、赤色系の多層ミラー膜（例えば、表３のＭＬ−１）３１を備えている。該多層ミラー膜の設計は、通常、透明な高屈折率、低屈折率のλ／４繰り返し光学複合層とする。
【００４０】
該赤色系多層ミラー膜は、図９に示す如く、染色で吸収できず透過率が上昇する波長６５０ｎｍより長波長域の光線全体を反射して遮断する。即ち、６５０nm以上の波長域（赤色の長波長側）の光がカットされるとともに、染色による透過率曲線の谷部の立ち上がり部６５０ｎｍと略一致して６００ｎｍ以上の黄色〜赤紫系波長域の光が全体に亘りカット（遮断）される。このため、青色系染色で遮断できる５８０〜６５０ｎｍとの相乗作用により、後述の実施例で示す如く、朝・夕時の太陽光に多く含まれる黄色・赤色系波長域の略全体（６００〜７００ｎｍ）に亘る光をカットでき、朝・夕時における防眩効果を増大させる。
【００４１】
多層ミラー膜の膜数が少なくて赤色系波長域の反射率が余り高くないＭＬ−２（ミラー膜）や、全波長域で高い透過率を示すＭＬ−３（反射防止膜：光線）の場合、６５０nm以上の波長域の赤色系波長域の反射率が低いため、朝・夕時の太陽光に対する防眩効果を充分に得難くなる。
【００４２】
ここで、上記多層ミラー膜（多層光学薄膜）の膜形成材料としては、下記のものを挙げることができる。
Ｔｉ，Ｔａ，Ｚｒ，Ｎｂ，Ｓｂ，Ｙ，Ｉｎ，Ｓｎ，Ｌａ，Ｃｅ，Ｍｇ，Ａｌ，Ｓｉのいずれか、又は２種以上を金属成分とする無機酸化物、
Ｍｇ，Ｌａ，Ａｌ，Ｌｉ等の無機ハロゲン化物（特にフッ化物が望ましい。）、
【００４３】
上記多層の無機蒸着膜の形成方法は、特に限定されないが、真空蒸着法（イオンアシスト法を含む。）、スパッタリング法、イオンプレーティング法、アーク放電法などの乾式メッキ法（ＰＶＤ法）を使用して形成する。
【００４４】
そして、上記の多層ミラー膜のうちの１層又は、複数層を、イオンアシストを行って蒸着（成膜）してもよい（特開２００３−２０２４０７号段落０００６・０００７等参照）。
【００４５】
代表的な蒸着材料の屈折率（ｎD）を以下に示す。
ＳｉＯ2：１．４３〜１．４７
ＴｉＯ2：２．２〜２．４
ＺｒＯ2：１．９０〜２．１
Ｔａ2Ｏ5：２．０〜２．３
ＩＴＯ：２．０
【００４６】
なお、有機ガラス基材１０は、耐擦傷性の見地から、通常、上記赤色系多層ミラー膜３１の内側に、熱可塑性エラストマー等からなるプライマー層３５を介して、ハードコート３３を形成する（図３参照）。さらに、多層光学薄膜３１の上には、フッ素系の撥水防汚膜３７を施すことが望ましい。また、レンズの内側にも、視認性の見地から、反射防止膜を施しておくことが望ましい。
【００４７】
ハードコートは、汎用のシリコーン系塗膜で形成する。該ハードコートは、通常、プライマー層を介する。
【００４８】
プライマー層は、ウレタン系やエステル系の熱可塑性エラストマーで形成することが望ましく、通常、金属酸化微粒子等を添加して、基材屈折率に対応させて屈折率を上げて使用する。
【００４９】
上記ハードコートおよびプライマー層には、紫外線吸収剤や、塗膜の平滑性を向上させるためにシリコーン系界面活性剤、フッ素系界面活性剤等を含むレベリング剤、その他改質剤の添加も可能である。なお、紫外線吸収剤は、前述の有機ガラス基材に配合したものと同様なものを使用可能である。
【００５０】
塗布（コーティング）方法としては、ディッピング法、スピンコート法の公知の方法から選ばれる。
【００５１】
撥水防汚膜３７の塗布方法は、ディッピング法・スピンコーティング法・刷毛塗り法・スプレー法など任意である。
【００５２】
そして、上記の如く調製した各光学要素は、各透過率曲線において、基材が有機ガラスの場合、下記特性を有するものとする。
【００５３】
透過率曲線が、４５０〜５５０ｎｍの短波長側波長域の平均透過率７５％、さらには８０％以上、６００〜７００ｎｍの長波長側波長域の平均透過率５５％、さらには４５％、よりさらには４０％以下を示し、かつ、透過率極大値と隣接する極小値との透過率差４５％、さらには５０％、よりさらには５５％以上を示し、さらに、４００〜６５０ｎｍの可視光線波長域の全体平均透過率５５％、さらには６０％以上を示すものであることが望ましい。
【００５４】
前記短波長側波長域の透過率が高くないと青色系波長域の光によるメラトニン抑止作用を得難く、また、長波長側波長域の透過率が低くないと黄・赤色系波長域の光をカットし難く、朝・夕の防眩効果が小さい。さらに、透過率曲線における極大値・極小値差が大きくないと、充分な防眩効果を得難いとともに視認性も低減するおそれがある。
【実施例】
【００５５】
以下、本発明の効果を確認するために、比較例とともに行なった実施例について説明する。各レンズ基材の寸法仕様は、「外径７５ｍｍΦ、中心厚１．２ｍｍｔ」とした。
【００５６】
（１）試料の調製
表１・２に各実施例・比較例における基材・使用染料・蒸着膜を記号表示するとともに、染色（浸漬）時間を表示する。実施例４は、成形材料中に染料を混合して、浸漬染色を不要としたため、浸漬時間の表示はしない。
【００５７】
【表１】
2013218074.tif 000004
【００５８】
【表２】
2013218074.tif 000005
【００５９】
＜実施例１〜３、比較例１〜２、実施例１´＞
下記各樹脂を用いてレンズ基材を注型成形した。表１・２における各記号の樹脂は、下記の如く調製したものを使用した。
・ＬＥ−１：  市販ポリチオウレタン系樹脂（屈折率Ｎｅ＝１．６０）１００ｇに対して下記「ＵＶ−０１」０．２ｇを他の副資材とともに添加して調製したもの、
・ＬＥ−２：  市販ポリチオウレタン系樹脂（屈折率Ｎｅ＝１．６７）１００ｇに対して下記「ＵＶ−０２」２．０ｇを他の副資材とともに添加して調製したもの、
・ＬＥ−３：  市販エピスルフィド系樹脂（屈折率Ｎｅ＝１．７４）１００ｇに対して下記「ＵＶ−０２」２．０ｇを他の副資材とともに添加して調製したもの、
【００６０】
なお、紫外線吸収剤は、下記化合物名の市販品である。
ＵＶ−０１：2-（4-エトキシ-2-ヒドロキシフェニル）-2H-ベンゾトリアゾール
ＵＶ−０２：2-（2H-ベンゾトリアゾール-2-イル）-4-（1,1,3,3-テトラメチルブチル）フェノール
【００６１】
各基材は、前処理として４０℃の１０％水酸化ナトリウム水溶液に３分浸漬させ、次いで水洗、乾燥させたものを使用した。
【００６２】
その後、アントラキノン系分散染料（「ＤＩＡＮＩＸ Ｂｌｕｅ ＦＢＬ」）を溶解させた温水（濃度：０．１wt％、温度９０℃）中に、表１に示す時間浸漬して染色をした。
【００６３】
その後、ＴＰＥ系のプライマー塗膜およびハード膜を形成後、各設計構成例の多層ミラー膜又は多層反射防止膜を真空蒸着により成膜し、さらに、フッ素系の撥水防汚膜を成膜した。
【００６４】
表１に示すＭＬ−１・ＭＬ−２の多層ミラー膜およびＭＬ−３の多層反射防止膜の設計膜構造を、それぞれ表３〜５に示すとともに、それぞれの蒸着膜のみを施したレンズの透過率曲線を図９に示す。
【００６５】
【表３】
2013218074.tif 000006
【００６６】
【表４】
2013218074.tif 000007
【００６７】
【表５】
2013218074.tif 000008
【００６８】
＜実施例４＞
アントラキノン系分散染料（ＤＩＡＮＩＸ Ｂｌｕｅ ＦＢＬ）を樹脂１００部当り０．１部配合して射出成形用樹脂ペレットを製造した後、射出成形機を用いて上記寸法のレンズ基材を成形した。
【００６９】
そして、上記（１）の実施例１と同じ設計膜構造Ｍ１の多層光学薄膜（赤色系ミラー膜）を真空蒸着により同様にして成膜し、さらに、フッ素系の撥水防汚膜を成膜した。
【００７０】
（２）試験方法及び結果
＜透過率曲線＞
上記で調整した各実施例・比較例の光学要素（試料）について、ＪＩＳ−Ｔ７３３３に示されている透過率測定方法に従って透過率を計算した。
【００７１】
測定は分光光度計Ｕ−４１００（(株)日立製作所製）を用いて、測定波長３８０〜７８０ｎｍ、スキャンスピード６００ｎｍ／ｍｉｎ、サンプリング間隔１ｎｍ、スリット５ｎｍの条件にて行った。それらの試験結果の透過率曲線を図５・６に示すとともに、各波長域の平均透過率、極大値と隣接極小値との波長差、可視光線全体の平均透過率を表６・７に示す。
【００７２】
【表６】
2013218074.tif 000009
【００７３】
【表７】
2013218074.tif 000010
【００７４】
それらの結果から、各実施例は、青色系波長域におけるメラトニン分泌抑制率が高い波長域（４５０〜５５０ｎｍ）の透過率が８５％以上と高いとともに、赤色系波長域の大部分（６００〜７００ｎｍ）の透過率が５０％以下（実施例１〜３は４０％以下）と低い。このため、サングラスをしていても、メラトニン分泌抑制率が高い光を、殆ど遮断されることなく眼が受光する。したがって、メラトニン分泌が抑止されないことによる目覚めが悪くなることがない。また、朝焼けや夕焼け時の黄色・赤色系波長域の光も減衰されることと、極大値と隣接極小値の差（極大値極小値差）が大きいことが相乗して、朝・夕時における防眩効果および視認性が低下しない。ちなみに、比較例は何れも極大値と隣接極小値の差が４０％前後であるのに対し、実施例４を除く他の実施例は全て５５％以上である。実施例４でも４８％以上ある。
【００７５】
＜実地パネルテスト＞
各実施例・比較例のレンズを使用して、日常的に早朝或いは夕刻にウォーキングを行う１０人のパネラー（モニター）に、下記(a)及び(b)の各評価項目の質問事項について回答を求めた。
【００７６】
(a)早朝・夕方にレンズ装着することにより、太陽光の眩しさは低減したか？
(b)早朝にレンズ装着することにより、目が覚めるような感覚を感じることができたか？
【００７７】
そして、回答に基づいて下記評価基準にて性能評価を行って、それらの結果を表８に示す。
◎：８名以上、○：５〜７名、△：２〜４名、×：１名以下。
【００７８】
さらに、各項目(a)・(b)について、◎：３点、○：２点、△：１点、×：０点として集計を行い、下記評価基準に基づいて、総合評価を行なって、それらの結果を表８に示す。
◎：５点以上、○：３点以上、×：３点未満。
【００７９】
表８から、各実施例共に朝夕のウォーキング用サングラスとした場合、防眩効果が得られるともに、サングラス使用により朝時の目覚めが悪くなることがない効果が得られていることが確認できた。
【００８０】
【表８】
2013218074.tif 000011
【符号の説明】
【００８１】
１０    光学基材（レンズ本体）
３１    多層ミラー膜（多層光学薄膜）
３３    ハードコート
３５    プライマー層
３７    撥水防汚膜
【図１】
2013218074.tif 000012
【図２】
2013218074.tif 000013
【図３】
2013218074.tif 000014
【図４】
2013218074.tif 000015
【図５】
2013218074.tif 000016
【図６】
2013218074.tif 000017
【図７】
2013218074.tif 000018
【図８】
2013218074.tif 000019
【図９】
2013218074.tif 000020